(57)【要約】  本発明の液体肥料の製造方法は、リンが溶解した液体肥料を製造する方法であって、リンおよび重金属を含む被処理物と酸性の液体とを混合し、前記被処理物中に含まれるリンおよび重金属を溶解させる第１の溶解工程と、リンおよび重金属が溶解した第１の液体を固体成分と分離する第１の固液分離工程と、前記第１の液体から重金属を除去する重金属除去工程とを有することを特徴とする。本発明によれば、リンを含み、重金属の含有率が低い液体肥料を、低コストで効率よく製造できる液体肥料の製造方法を提供することができる。
2020101031.tif 000002
【特許請求の範囲】
【請求項１】
リンが溶解した液体肥料を製造する方法であって、
リンおよび重金属を含む被処理物と酸性の液体とを混合し、前記被処理物中に含まれるリンおよび重金属を溶解させる第１の溶解工程と、
リンおよび重金属が溶解した第１の液体を固体成分と分離する第１の固液分離工程と、
前記第１の液体から重金属を除去する重金属除去工程とを有することを特徴とする液体肥料の製造方法。
【請求項２】
前記重金属除去工程は、
前記第１の液体を析出剤と混合するとともにｐＨを上昇させ、リンおよび重金属を含む第１の固体を析出させる第１の析出工程と、
前記第１の固体を液体成分と分離する第２の固液分離工程とを有する請求項１に記載の液体肥料の製造方法。
【請求項３】
前記第１の析出工程の終了時における液相のｐＨが２．０以上１２以下である請求項２に記載の液体肥料の製造方法。
【請求項４】
前記第１の析出工程で、ｐＨが１０以上のアルカリ性液体を用いる請求項２または３に記載の液体肥料の製造方法。
【請求項５】
前記第１の析出工程で、前記析出剤としてカルシウムイオンを含む成分またはマグネシウムイオンを含む成分を用いる請求項２ないし４のいずれか１項に記載の液体肥料の製造方法。
【請求項６】
前記第１の析出工程で、前記析出剤としてＣａＣｌ２、Ｃａ（ＯＨ）２およびＣａＣＯ３よりなる群から選択される１種または２種以上を用いる請求項２ないし５のいずれか１項に記載の液体肥料の製造方法。
【請求項７】
前記第１の析出工程で、前記析出剤としてＭｇＣｌ２、Ｍｇ（ＯＨ）２およびＭｇＣＯ３よりなる群から選択される１種または２種以上を用いる請求項２ないし６のいずれか１項に記載の液体肥料の製造方法。
【請求項８】
前記重金属除去工程は、
前記第２の固液分離工程の後に、さらに、
前記第１の固体中に含まれるリンをアルカリ性の液体で溶解させる第２の溶解工程と、
リンが溶解した第２の液体を、重金属を含む固体成分と分離する第３の固液分離工程とを有する請求項２ないし７のいずれか１項に記載の液体肥料の製造方法。
【請求項９】
前記第２の溶解工程で、ＮａＯＨを含む液体を用いる請求項８に記載の液体肥料の製造方法。
【請求項１０】
前記第２の溶解工程の終了時における液相のｐＨが１０以上である請求項８または９に記載の液体肥料の製造方法。
【請求項１１】
前記第２の液体のｐＨを調整するｐＨ調整工程をさらに有する請求項８ないし１０のいずれか１項に記載の液体肥料の製造方法。
【請求項１２】
前記ｐＨ調整工程後のｐＨが５．０以上９．０以下である請求項１１に記載の液体肥料の製造方法。
【請求項１３】
前記重金属除去工程は、
前記第１の液体を吸着剤と接触させ、前記第１の液体に含まれる重金属を、前記吸着剤に吸着させる吸着工程と、
前記吸着剤を前記第１の液体から分離除去する分離除去工程とを有する請求項１ないし１２のいずれか１項に記載の液体肥料の製造方法。
【請求項１４】
前記吸着工程において、前記吸着剤としてドロマイト類を用いる請求項１３に記載の液体肥料の製造方法。
【請求項１５】
前記ドロマイト類は、水酸化ドロマイトである請求項１４に記載の液体肥料の製造方法。
【請求項１６】
前記ドロマイト類は、ドロマイトである請求項１４に記載の液体肥料の製造方法。
【請求項１７】
前記吸着工程をｐＨが２．０以上１３以下の条件で行う請求項１３ないし１６のいずれか１項に記載の液体肥料の製造方法。
【請求項１８】
前記重金属除去工程の後に、
リンが溶解した液体から、リンを析出させる第２の析出工程と、
リンを含む第２の固体を液体から分離する第４の固液分離工程と、
前記第２の固体を、硝酸を含む液体に溶解させる第３の溶解工程とを有する請求項１ないし１７のいずれか１項に記載の液体肥料の製造方法。
【請求項１９】
前記第１の溶解工程で、前記酸性の液体としてｐＨが−１．０以上１．５以下の強酸を用いる請求項１ないし１７のいずれか１項に記載の液体肥料の製造方法。
【請求項２０】
前記重金属除去工程よりも後に、系内にカリウム系の肥料成分を添加するＫ成分添加工程をさらに有する請求項１ないし１９のいずれか１項に記載の液体肥料の製造方法。
【請求項２１】
前記重金属除去工程よりも後に、系内に窒素系の肥料成分を添加するＮ成分添加工程をさらに有する請求項１ないし２０のいずれか１項に記載の液体肥料の製造方法。
【請求項２２】
前記重金属除去工程よりも後に、系内にマグネシウム系の肥料成分を添加するＭｇ成分添加工程をさらに有する請求項１ないし２１のいずれか１項に記載の液体肥料の製造方法。
【発明の詳細な説明】
【技術分野】
【０００１】
本発明は、液体肥料の製造方法に関する。
【背景技術】
【０００２】
植物のハウス栽培等において、リンを含有する液体肥料が広く用いられている。
このような液体肥料は、通常、複数種の純度の高い化合物を所定の割合で混合することにより製造されている（例えば、特許文献１参照）。【０００３】
一方、汚泥灰には、リンが比較的高い含有率で含まれており、その有効利用が求められている。しかしながら、汚泥灰には、リンとともに、Ｎｉ、Ａｓ、Ｃｄ、Ｐｂ等の重金属が比較的高い含有率で含まれており、液体肥料等に有効利用することが困難であった。
【先行技術文献】
【特許文献】
【０００４】
【特許文献１】特表２０１７−５３６３２８号公報
【発明の概要】
【発明が解決しようとする課題】
【０００５】
本発明の目的は、リンを含み、重金属の含有率が低い液体肥料を、低コストで効率よく製造できる液体肥料の製造方法を提供することにある。
【課題を解決するための手段】
【０００６】
このような目的は、下記の本発明により達成される。
本発明の液体肥料の製造方法は、リンが溶解した液体肥料を製造する方法であって、
リンおよび重金属を含む被処理物と酸性の液体とを混合し、前記被処理物中に含まれるリンおよび重金属を溶解させる第１の溶解工程と、
リンおよび重金属が溶解した第１の液体を固体成分と分離する第１の固液分離工程と、
前記第１の液体から重金属を除去する重金属除去工程とを有することを特徴とする。【０００７】
本発明の液体肥料の製造方法では、前記重金属除去工程は、
前記第１の液体を析出剤と混合するとともにｐＨを上昇させ、リンおよび重金属を含む第１の固体を析出させる第１の析出工程と、
前記第１の固体を液体成分と分離する第２の固液分離工程とを有することが好ましい。【０００８】
本発明の液体肥料の製造方法では、前記第１の析出工程の終了時における液相のｐＨが２．０以上１２以下であることが好ましい。【０００９】
本発明の液体肥料の製造方法では、前記第１の析出工程で、ｐＨが１０以上のアルカリ性液体を用いることが好ましい。【００１０】
本発明の液体肥料の製造方法では、前記第１の析出工程で、前記析出剤としてカルシウムイオンを含む成分またはマグネシウムイオンを含む成分を用いることが好ましい。【００１１】
本発明の液体肥料の製造方法では、前記第１の析出工程で、前記析出剤としてＣａＣｌ２、Ｃａ（ＯＨ）２およびＣａＣＯ３よりなる群から選択される１種または２種以上を用いることが好ましい。【００１２】
本発明の液体肥料の製造方法では、前記第１の析出工程で、前記析出剤としてＭｇＣｌ２、Ｍｇ（ＯＨ）２およびＭｇＣＯ３よりなる群から選択される１種または２種以上を用いることが好ましい。【００１３】
本発明の液体肥料の製造方法では、前記重金属除去工程は、
前記第２の固液分離工程の後に、さらに、
前記第１の固体中に含まれるリンをアルカリ性の液体で溶解させる第２の溶解工程と、
リンが溶解した第２の液体を、重金属を含む固体成分と分離する第３の固液分離工程とを有することが好ましい。【００１４】
本発明の液体肥料の製造方法では、前記第２の溶解工程で、ＮａＯＨを含む液体を用いることが好ましい。【００１５】
本発明の液体肥料の製造方法では、前記第２の溶解工程の終了時における液相のｐＨが１０以上であることが好ましい。【００１６】
本発明の液体肥料の製造方法では、前記第２の液体のｐＨを調整するｐＨ調整工程をさらに有することが好ましい。【００１７】
本発明の液体肥料の製造方法では、前記ｐＨ調整工程後のｐＨが５．０以上９．０以下であることが好ましい。【００１８】
本発明の液体肥料の製造方法では、前記重金属除去工程は、
前記第１の液体を吸着剤と接触させ、前記第１の液体に含まれる重金属を、前記吸着剤に吸着させる吸着工程と、
前記吸着剤を前記第１の液体から分離除去する分離除去工程とを有することが好ましい。【００１９】
本発明の液体肥料の製造方法では、前記吸着工程において、前記吸着剤としてドロマイト類を用いることが好ましい。【００２０】
本発明の液体肥料の製造方法では、前記ドロマイト類は、水酸化ドロマイトであることが好ましい。【００２１】
本発明の液体肥料の製造方法では、前記ドロマイト類は、ドロマイトであることが好ましい。【００２２】
本発明の液体肥料の製造方法では、前記吸着工程をｐＨが２．０以上１３以下の条件で行うことが好ましい。【００２３】
本発明の液体肥料の製造方法では、前記重金属除去工程の後に、
リンが溶解した液体から、リンを析出させる第２の析出工程と、
リンを含む第２の固体を液体から分離する第４の固液分離工程と、
前記第２の固体を、硝酸を含む液体に溶解させる第３の溶解工程とを有することが好ましい。【００２４】
本発明の液体肥料の製造方法では、前記第１の溶解工程で、前記酸性の液体としてｐＨが−１．０以上１．５以下の強酸を用いることが好ましい。【００２５】
本発明の液体肥料の製造方法では、前記重金属除去工程よりも後に、系内にカリウム系の肥料成分を添加するＫ成分添加工程をさらに有することが好ましい。【００２６】
本発明の液体肥料の製造方法では、前記重金属除去工程よりも後に、系内に窒素系の肥料成分を添加するＮ成分添加工程をさらに有することが好ましい。【００２７】
本発明の液体肥料の製造方法では、前記重金属除去工程よりも後に、系内にマグネシウム系の肥料成分を添加するＭｇ成分添加工程をさらに有することが好ましい。
【発明の効果】
【００２８】
本発明によれば、リンを含み、重金属の含有率が低い液体肥料を、低コストで効率よく製造できる液体肥料の製造方法を提供することができる。
【図面の簡単な説明】
【００２９】
【図１】図１は、本発明の液体肥料の製造方法の第１実施形態を示す工程図である。
【図２】図２は、第１の析出工程の終了時における液相のｐＨと、最終的なリンの回収率との関係を模式的に示す図である。
【図３】図３は、本発明の液体肥料の製造方法の第２実施形態を示す工程図である。
【図４】図４は、実施例１、２および３についての、第１の析出工程の終了時における液相のｐＨと、析出物のＸ線回折（ＸＲＤ）パターンとの対応を示す図である。
【発明を実施するための形態】
【００３０】
以下、本発明の好適な実施形態について詳細に説明する。
［第１実施形態］
まず、第１実施形態について説明する。
【００３１】
図１は、本発明の液体肥料の製造方法の第１実施形態を示す工程図である。図２は、第１の析出工程の終了時における液相のｐＨと、最終的なリンの回収率との関係を模式的に示す図である。
【００３２】
本発明の液体肥料の製造方法は、リンが溶解した液体肥料を製造する方法であって、リンおよび重金属を含む被処理物と酸性の液体とを混合し、被処理物中に含まれるリンおよび重金属を溶解させる第１の溶解工程と、リンおよび重金属が溶解した第１の液体を固体成分と分離する第１の固液分離工程と、第１の液体から重金属を除去する重金属除去工程とを有することを特徴とする。
【００３３】
このような構成により、リンおよび重金属を含む被処理物から重金属を分離することにより、リンを含み、重金属の含有率が低い液体肥料を、低コストで効率よく製造できる液体肥料の製造方法を提供することができる。
【００３４】
特に、本発明の方法によれば、重金属が除去され、リン成分が含まれている溶液を液体肥料として利用することにより、固体肥料の製造よりも低コストで、液体肥料を製造することができる。
【００３５】
なお、本発明では、重金属とは、対応する単体金属が、２５℃において、鉄の比重よりも大きい比重を有する金属元素のことをいう。
【００３６】
被処理物としては、例えば、汚泥を焼却処理して得られる汚泥灰、鉄鋼スラグ、キノコ排菌床の燃焼灰等の産業廃棄物等を用いることができるが、被処理物は、汚泥灰であるのが好ましい。
【００３７】
汚泥灰は、一般に、貴重な資源であるリンを比較的高い含有率で含んでおり、また、世界各地で大量に発生している。
【００３８】
したがって、被処理物として汚泥灰を用いることにより、資源を有効活用することができ、産業廃棄物量の削減効果が特に大きい。
【００３９】
また、汚泥灰を液体肥料の原料として用いることで、汚泥灰の新しい再利用方法となり、近年埋立地の不足や処理費の増加等の問題が深刻化している汚泥灰の処理コスト削減や、液体肥料の原料コスト削減の観点からも好ましい。
【００４０】
また、汚泥灰は、一般に、リンおよび重金属とともに、Ｆｅ、Ａｌ、Ｍｇ等をより適切な割合で含有している。したがって、後述するようなリン酸塩の結晶粒径の制御をより好適に行うことができ、重金属の分離効率、リンの回収効率をより向上させることができる。言い換えると、被処理物として汚泥灰を用いることにより、本発明による効果がより顕著に発揮される。
以下、各工程について詳細に説明する。
【００４１】
＜第１の溶解工程＞
第１の溶解工程では、リンおよび重金属を含む被処理物と、酸性の液体とを混合する。
これにより、被処理物中に含まれるリンおよび重金属を溶解させる。
【００４２】
なお、被処理物中において、リンは、通常、酸化物、リン酸鉄、リン酸アルミ、リン酸、リン酸塩等の形態で含まれている。以下の説明では、これらの形態を含めて原子としてのリンを含む化合物（イオン性物質を含む）や当該化合物中に含まれるリン原子のことを、単にリンということがある。
【００４３】
また、被処理物中において、重金属は、重金属酸化物（複酸化物を含む）や単体重金属、合金、重金属塩等の形態で含まれている。以下の説明では、これらの形態を含めて原子としての重金属を含む化合物（イオン性物質を含む）や当該化合物中に含まれる重金属原子のことを、単に重金属ということがある。
【００４４】
本工程で用いる被処理物は、リンおよび重金属を含んでいれば、いかなるものであってもよいが、リンおよび重金属に加え、さらに、Ｆｅ、Ａｌ、Ｍｇ等を含んでいるのが好ましい。
【００４５】
これにより、本工程において、被処理物中に含まれるリンおよび重金属とともに、Ｆｅ、Ａｌ、Ｍｇ等を溶解させることができる。これらの成分は、後の第１の析出工程において、不純物として機能し、リン酸塩（特に、例えば、リン酸水素カルシウム２水和物、リン酸カルシウム等のリン酸のカルシウム塩、または、リン酸水素マグネシウム２水和物、リン酸マグネシウム等のリン酸のマグネシウム塩）の結晶の粗大化をより効果的に防止することができる。その結果、形成されるリン酸塩の結晶は、比較的不安定で、アルカリ性の液体で溶解しやすくなる。その結果、第２の溶解工程で、より高い選択性で、リン酸塩を溶解させることができる。
【００４６】
本工程で用いる酸性の液体は、特に限定されないが、ｐＨ（水素イオン指数）が−１．０以上１．５以下の強酸であるのが好ましい。
【００４７】
これにより、安全性を確保しつつ、酸性の液体の使用量を抑制し、本工程を効率よく行うことができる。また、本工程での処理後の組成物（すなわち、被処理物と酸性の液体との混合物）の体積が大きくなりすぎることを効果的に防止することができる。また、その後の工程のし易さ、処理すべき廃液量の削減の観点からも好ましい。
【００４８】
本工程で用いる酸性の液体のｐＨは、−１．０以上１．５以下であるのが好ましいが、特に、−０．５以上１．３以下であるのがより好ましく、０以上１．０以下であるのがさらに好ましい。
これにより、前述した効果がより顕著に発揮される。
【００４９】
酸性の液体としては、例えば、硫酸、硝酸、酢酸、塩酸や、これらのうちの２種以上を含む液体等を用いることができる。
【００５０】
本工程の終了時における液相（すなわち、リンおよび重金属が溶解した第１の液体）のｐＨは、０．５以上６．８以下であるのが好ましいが、特に、１．０以上６．５以下であるのがより好ましく、１．５以上６．０以下であるのがさらに好ましい。
【００５１】
これにより、リンおよび重金属をより効率よく溶出させることができ、本工程の終了時における固相中におけるリンおよび重金属の残存量をより確実に少なくすることができる。また、後の第１の析出工程より前にリンや重金属が不本意に析出することをより確実に防止することができる。
【００５２】
本工程の終了時における液相中へのリンの溶解率は、７０％以上であるのが好ましく、８０％以上であるのがより好ましく、９０％以上であるのがさらに好ましい。
これにより、有用物質であるリンをより効率よく回収することができる。
【００５３】
また、本工程は、被処理物と酸性の液体との混合物を撹拌しつつ行うのが好ましい。
これにより、被処理物と酸性の液体とをより効率よく接触させることができ、より効率よく、リンおよび重金属を溶解させることができる。
【００５４】
被処理物と酸性の液体との混合物の撹拌には、各種撹拌装置、各種混合装置を用いることができる。
また、本工程は、バッチ式で行ってもよいし、連続式で行ってもよい。
【００５５】
＜第１の固液分離工程＞
第１の固液分離工程では、リンおよび重金属が溶解した第１の液体を固体成分と分離する。
【００５６】
これにより、重金属を実質的に含まない固体を得ることができる。このような固体は、例えば、産業廃棄物ではない一般の廃棄物として廃棄することができる。また、例えば、埋め立て用材や、レンガ、コンクリート等の構成材料として好適に利用することができる。また、このような固体は、リンの含有率が低いため、セメント原料、土地改良材として有効利用も望ましい。
【００５７】
固液分離の方法は、特に限定されないが、例えば、デカンテーション、ろ過、遠心分離等が挙げられ、複数の方法を組み合わせて行ってもよい。
【００５８】
また、本工程では、必要に応じて、一旦分離された固相を水、アルカリ溶液等により洗浄してもよい。
【００５９】
これにより、酸成分由来のイオン濃度、固体中のリン、重金属の含有率をより低くすることができる。
【００６０】
なお、固相の洗浄に用いた液体は、回収後、先の固液分離により得られた液相と合わせて、次工程に用いてもよい。
これにより、液相中のリンの含有量をより高くすることができる。
【００６１】
固液分離された固相中におけるリンの含有率は、１０質量％以下であるのが好ましく、５質量％以下であるのがより好ましく、１．０質量％以下であるのがさらに好ましい。
【００６２】
固液分離された固相中における重金属の含有率（複数種の重金属元素を含む場合には、これらの総量。以下、同様。）は、３質量％以下であるのが好ましく、０．１質量％以下であるのがより好ましく、０．０１質量％以下であるのがさらに好ましい。
【００６３】
＜重金属除去工程＞
重金属除去工程では、リンおよび重金属が溶解した第１の液体から重金属を除去する。
【００６４】
これにより、リンを含みかつ重金属が除去された液体が得られる。このような液体は、そのまま、もしくは、適切な後処理を施して、液体肥料として用いることができる。
【００６５】
特に、本実施形態では、重金属除去工程は、第１の液体を析出剤と混合するとともにｐＨを上昇させ、リンおよび重金属を含む第１の固体を析出させる第１の析出工程と、第１の固体を液体成分と分離する第２の固液分離工程とを有する。
【００６６】
このように、酸を用いた第１の溶解工程の後に、アルカリを用いた第１の析出工程を行うことにより、第１の析出工程で析出するリン酸塩（例えば、リン酸水素カルシウム２水和物、リン酸カルシウム、リン酸水素マグネシウム２水和物、リン酸マグネシウム等）の結晶粒径を好適に制御すること（より具体的には微結晶として析出させること）ができる。
【００６７】
また、本実施形態では、重金属除去工程は、第２の固液分離工程の後に、さらに、第１の固体中に含まれるリンをアルカリ性の液体で溶解させる第２の溶解工程と、リンが溶解した第２の液体を、重金属を含む固体成分と分離する第３の固液分離工程とを有する。
【００６８】
このように、結晶粒径が好適に制御された状態のリン酸塩を含む第１の固体に対して、アルカリを用いた第２の溶解工程を行うことにより、リン酸塩を高い溶解率で溶解させることができ、リンを高い回収率で回収することができるとともに、第１の固体中に含まれる重金属の溶解を防止しつつ、リンを選択的に溶解させることができるため、リン（液相）と重金属（固相）とを好適に分離することができる。
【００６９】
（第１の析出工程）
第１の析出工程では、第１の固液分離工程で固体成分（固相）から分離された第１の液体を、析出剤と混合するとともにｐＨを上昇させ、リンおよび重金属を含む第１の固体を析出させる。特に、リンをリン酸塩（例えば、リン酸水素カルシウム２水和物、リン酸カルシウム、リン酸水素マグネシウム２水和物、リン酸マグネシウム等）として析出させる。
【００７０】
これにより、後の工程における、リンおよび重金属以外を含む物質（例えば、第２の固液分離工程で第１の固体から分離される液体成分）の取り扱いが容易となる。
【００７１】
また、このような条件でリン酸塩を析出させることにより、当該リン酸塩の核生成および成長を好適に制御することができ、当該リン酸塩を微結晶として析出させることができる。その結果、後の第２の溶解工程において、当該リン酸塩を溶解させやすくすることができ、リン（溶解状態）を重金属（固体状態）から好適に分離することができる。
【００７２】
本工程では、析出剤と混合するとともにｐＨを上昇させることができれば、どのような物質、組成物を用いてもよいが、ｐＨが１０以上のアルカリ性液体を用いるのが好ましい。
【００７３】
これにより、混合物のｐＨを好適に上昇させることができ、リンおよび重金属を含む第１の固体をより効率よく析出させることができる。また、後の第２の固液分離工程の完了前にリンや重金属が不本意に再溶解してしまうことをより確実に防止することができる。また、本工程において析出する析出物中に含まれるリン酸塩の結晶が粗大化することをより効果的に防止することができる。
【００７４】
析出剤は、リン酸塩等の析出を促進する機能を有していればよく、例えば、ＣａＣｌ２、Ｃａ（ＯＨ）２、ＣａＣＯ３等のＣａ系物質、ＭｇＣｌ２、Ｍｇ（ＯＨ）２、ＭｇＣＯ３等のＭｇ系物質、Ａｌ塩等のＡｌ系物質、Ｆｅ塩等のＦｅ系物質等を用いることができるが、Ｃａ系物質、Ｍｇ系物質を用いるのが好ましい。これにより、本工程で、リンをリン酸のカルシウム塩（例えば、リン酸水素カルシウム２水和物、リン酸カルシウム等）またはリン酸のマグネシウム塩（例えば、リン酸水素マグネシウム２水和物、リン酸マグネシウム等）として析出させることができ、後の工程をより好適に行うことができる。
【００７５】
本工程では、ｐＨが１０以上のアルカリ性液体を用いるのが好ましいが、当該アルカリ性液体のｐＨは、１１以上であるのがより好ましく、１２以上１４以下であるのがさらに好ましい。
【００７６】
これにより、前述したような効果がより顕著に発揮されるとともに、当該アルカリ性液体を容易かつ安定的に入手または調製することができる。
【００７７】
また、本工程では、析出剤として、アルカリ性カルシウム化合物（カルシウムイオンを含む成分）を用いるのが好ましく、ＣａＣｌ２、Ｃａ（ＯＨ）２、ＣａＣＯ３、および、Ａｌ、Ｆｅ成分を持つ塩化物よりなる群から選択される１種または２種以上を用いるのがより好ましく、ＣａＣｌ２、Ｃａ（ＯＨ）２、ＣａＣＯ３よりなる群から選択される１種または２種以上を用いるのがさらに好ましく、ＣａＣｌ２を用いるのがもっとも好ましい。
【００７８】
これらのカルシウム化合物は、析出剤として好適に機能させることができ、リン酸のカルシウム塩の一部となるカルシウム成分を系内に効率よく供給しつつ、混合物のｐＨを好適に調整することができる。その結果、本工程で、第１の液体に混合される物質の使用量を抑制し、本工程を効率よく進行させることができる。また、本工程での混合物中における、カルシウム含有率とｐＨとのバランスを好適に調整することができ、リンおよび重金属の析出効率を向上させつつ、第１の液体中における不純物の含有率をより低くすることができる。また、後の第２の固液分離工程の完了前にリンや重金属が不本意に再溶解してしまうことをより確実に防止することができる。
【００７９】
また、本工程では、析出剤として、アルカリ性マグネシウム化合物（マグネシウムイオンを含む成分）を用いるのが好ましく、ＭｇＣｌ２、Ｍｇ（ＯＨ）２、ＭｇＣＯ３および、Ａｌ、Ｆｅ成分を持つ塩化物よりなる群から選択される１種または２種以上を用いるのがより好ましく、ＭｇＣｌ２、Ｍｇ（ＯＨ）２およびＭｇＣＯ３よりなる群から選択される１種または２種以上を用いるのがさらに好ましく、ＭｇＣｌ２を用いるのがもっとも好ましい。
【００８０】
これらのマグネシウム化合物は、析出剤として好適に機能させることができ、リン酸のマグネシウム塩の一部となるマグネシウム成分を系内に効率よく供給しつつ、混合物のｐＨを好適に調整することができる。その結果、本工程で、第１の液体に混合される物質の使用量を抑制し、本工程を効率よく進行させることができる。また、本工程での混合物中における、マグネシウム含有率とｐＨとのバランスを好適に調整することができ、リンおよび重金属の析出効率を向上させつつ、第１の液体中における不純物の含有率をより低くすることができる。また、後の第２の固液分離工程の完了前にリンや重金属が不本意に再溶解してしまうことをより確実に防止することができる。
【００８１】
本工程の終了時における液相のｐＨは、２．０以上１２以下であるのが好ましく、２．５以上９．０以下であるのがより好ましく、３．０以上８．０以下であるのがさらに好ましい。
【００８２】
これにより、後の第２の固液分離工程の完了前にリンや重金属が不本意に再溶解してしまうことをより確実に防止することができる。
【００８３】
また、ｐＨの上昇に用いる材料の使用量が必要以上に多くなることを防止しつつ、液相中に残存するリン、重金属の量をより少なくすることができる。
【００８４】
また、粒径が適度に小さく、不安定なリン酸塩の結晶を多く含む析出物を得ることができる。その結果、後の第２の溶解工程で、リン酸塩をより効率よく溶解させることができる。
【００８５】
これに対し、本工程の終了時における液相のｐＨが低すぎると、リンの析出率が低下して最終的なリンの回収率が低下する。
【００８６】
また、本工程の終了時における液相のｐＨが高すぎると、本工程で得られる析出物（第１の固体）中に含まれるリンのアルカリ性の液体への溶解度、溶解速度が低くなり、最終的なリンの回収率が低下する。
【００８７】
図２は、第１の析出工程の終了時における液相のｐＨと、最終的なリンの回収率との関係を模式的に示す図である。
【００８８】
析出剤としてカルシウム化合物、マグネシウム化合物のうちの少なくとも一方を用いる場合、本工程では、以下の条件を満足するように、当該析出剤を加えるのが好ましい。すなわち、本工程の終了時における系内のリンの物質量をＸＰ［ｍｏｌ］、マグネシウムの物質量をＸＭｇ［ｍｏｌ］、カルシウムの物質量をＸＣａ［ｍｏｌ］としたとき、１．０≦（ＸＭｇ＋ＸＣａ）／ＸＰ≦４．０の関係を満足するのが好ましく、１．３≦（ＸＭｇ＋ＸＣａ）／ＸＰ≦３．０の関係を満足するのがより好ましく、１．５≦（ＸＭｇ＋ＸＣａ）／ＸＰ≦２．５の関係を満足するのがさらに好ましい。
【００８９】
これにより、第１の液体中に含まれていたリンをリン酸のカルシウム塩、マグネシウム塩のうちの少なくとも一方としてより好適に析出させること（特に、ほぼ１００％析出させること）ができ、溶解状態で液相中に残存するリンの割合を特に低くさせることができる。また、本工程において析出する析出物中に含まれるリン酸のカルシウム塩、マグネシウム塩の結晶が粗大化することをより効果的に防止することができる。
【００９０】
（第２の固液分離工程）
第２の固液分離工程では、リンおよび重金属を含む第１の固体を、液体成分と分離する。
【００９１】
これにより、高濃度のリンおよび重金属を含む固体（第１の固体）と、重金属を実質的に含まない液相とに分離することができる。また、一般に、液相中に含まれるリンの含有量は十分に少ない。
【００９２】
このような液相（重金属を実質的に含まず、リンの含有量が十分に少ない液相）は、環境に対する負荷が小さく、排水しても問題がない。また、固液分離された液相は、本実施形態の液体肥料の製造方法に利用してもよい。これにより、カルシウム、マグネシウムのうちの少なくとも一方を比較的高い含有率で含む液体を再利用することができ、資源のさらなる有効利用の観点から好ましい。
【００９３】
固液分離の方法は、特に限定されないが、例えば、デカンテーション、ろ過、遠心分離等が挙げられ、複数の方法を組み合わせて行ってもよい。
【００９４】
また、本工程では、必要に応じて、一旦分離された固相を水やアルカリ溶液により洗浄してもよい。
【００９５】
固液分離された液相中におけるリンの含有率は、１０００ｐｐｍ以下であるのが好ましく、１００ｐｐｍ以下であるのがより好ましく、１ｐｐｍ以下であるのがさらに好ましい。
【００９６】
固液分離された液相中における重金属の含有率は、４０００ｐｐｍ以下であるのが好ましく、５００ｐｐｍ以下であるのがより好ましく、０．１ｐｐｍ以下であるのがさらに好ましい。
【００９７】
（第２の溶解工程）
第２の溶解工程では、第１の固体中に含まれるリンをアルカリ性の液体で溶解させる。
【００９８】
このようにアルカリ性の液体を用いることにより、第１の固体中に含まれる重金属の溶解を防止しつつ、リンを選択的に溶解させることができる。特に、前述したように、第１の析出工程では、所定の条件でリン酸塩を析出させているため、当該リン酸塩の核生成および成長が好適に制御され、当該リン酸塩がアルカリに溶解しやすい状態になっている。その一方で、重金属は、一般に、アルカリ性の液体には、溶解しにくい。その結果、液体肥料に利用可能な有用物質としてのリンと、重金属とを好適に分離することができる。また、最終的な固体廃棄物（産業廃棄物）を少なくすることができる。
【００９９】
特に、汚泥灰のような被処理物から直接選択的にリンを溶解させようとする場合（言い換えると、重金属の溶解を防止しつつ、リンを選択的に溶解させようとする場合）に比べて、約３倍の高溶解率でリンを溶解させることができる。
【０１００】
また、前述した工程（特に、第１の固液分離工程）で、被処理物はすでに大幅に減量されているため、本工程では、小型の装置（例えば、従来の方法で用いていた処理装置の５分の１程度の体積の装置）を用いることができる。
【０１０１】
本工程で用いるアルカリ性の液体のｐＨは、特に限定されないが、１０以上であるのが好ましく、１１以上１４以下であるのがより好ましく、１２以上１４以下であるのがさらに好ましい。
【０１０２】
これにより、重金属の再溶解を防止しつつ、リン（リン酸塩）をより効率よく溶解させることができる。また、後の第３の固液分離工程の完了前にリンが不本意に析出してしまうことをより確実に防止することができる。
【０１０３】
アルカリ性の液体は、液体全体としてアルカリ性を呈するものであればよく、アルカリ性の液体中に含まれるアルカリ性物質としては、例えば、ＮａＯＨ、ＫＯＨ、Ｍｇ（ＯＨ）２、Ｃａ（ＯＨ）２、Ａｌ（ＯＨ）３等の金属水酸化物、ＣａＣＯ３、ＭｇＣＯ３等の金属炭酸塩、アンモニア、トリエチルアミン、アニリン等のアミン系物質等が挙げられる。
【０１０４】
中でも、本工程で用いるアルカリ性の液体は、アルカリ性物質として、金属水酸化物を含んでいるのが好ましく、アルカリ金属の水酸化物を含んでいるのがより好ましく、ＮａＯＨを含んでいるのがさらに好ましい。
【０１０５】
これにより、重金属の再溶解をより効果的に防止しつつ、第１の固体中に含まれるリンをより効率よく溶解させることができる。また、このようなアルカリ性物質は、安価でかつ入手が容易であり、コスト削減、安定的な処理等の観点からも好ましい。
【０１０６】
本工程の終了時における液相のｐＨは、特に限定されないが、１０以上であるのが好ましく、１１以上１４以下であるのがより好ましく、１２以上１４以下であるのがさらに好ましい。
【０１０７】
これにより、重金属の再溶解をより効果的に防止しつつ、第１の固体中に含まれるリンをより効率よく溶解させることができ、ｐＨの上昇に用いる材料の使用量が必要以上に多くなることを防止しつつ、液相中に残存するリンの量をより少なくすることができる。また、後の第３の固液分離工程の完了前にリンが不本意に析出してしまうことや重金属が不本意に溶解してしまうことをより確実に防止することができる。
【０１０８】
（第３の固液分離工程）
第３の固液分離工程では、第２の溶解工程を経てリンが溶解した第２の液体を、重金属を含む固体成分と分離する。
【０１０９】
これにより、リンと重金属とを分離することができる。また、厳重な処理が求められる重金属を固体として取り扱うことができるため、重金属の取り扱いが容易となる。また、重金属を含む材料の体積を大幅に減少させることができるため、例えば、産業廃棄物として処理する場合であってもその処理が容易となる。また、分離された第２の液体は、リンを高濃度で含んでおり、かつ、重金属を実質的に含んでいないため、そのまま、もしくは、適切な後処理を施して、液体肥料として好適に用いることができる。
【０１１０】
固液分離の方法は、特に限定されないが、例えば、デカンテーション、ろ過、遠心分離等が挙げられ、複数の方法を組み合わせて行ってもよい。
【０１１１】
また、本工程では、必要に応じて、一旦分離された固相を水等により洗浄してもよい。
これにより、固体中のリンの含有率をより低くすることができる。
【０１１２】
なお、固相の洗浄に用いた液体は、回収後、先の固液分離により得られた液相と合わせてもよい。
これにより、液相中のリンの含有量をより高くすることができる。
【０１１３】
固液分離された固相中におけるリンの含有率は、３０質量％以下であるのが好ましく、１０質量％以下であるのがより好ましく、２質量％以下であるのがさらに好ましい。
【０１１４】
固液分離された液相（第２の液体）中における重金属の含有率は、１０００ｐｐｍ以下であるのが好ましく、１０ｐｐｍ以下であるのがより好ましく、０．０１ｐｐｍ以下であるのがさらに好ましい。
【０１１５】
＜Ｋ成分添加工程＞
本実施形態では、重金属除去工程よりも後に、系内（第２の液体）にカリウム系の肥料成分を添加するＫ成分添加工程をさらに有している。
【０１１６】
これにより、肥料成分（特にカリウム系成分）が豊富で、付加価値が高い液体肥料を製造することができる。
【０１１７】
また、Ｋ成分添加工程を有することで、成分調節が容易であり、例えば、栽培される作物に応じて好適な肥料成分を有する液体肥料を製造することができる。
【０１１８】
カリウム系の肥料成分としては、特に限定されないが、例えば、酸化カリウム、水酸化カリウム、塩化カリウム、硫酸カリウム等が挙げられる。
【０１１９】
本工程において、カリウム系の肥料成分は、例えば、固体状態で添加してもよいし、液体状態（例えば、水溶液状態）で添加してもよいし、ペースト状態で添加してもよい。
【０１２０】
＜Ｎ成分添加工程＞
本実施形態では、重金属除去工程よりも後に、系内（第２の液体）に窒素系の肥料成分を添加するＮ成分添加工程をさらに有している。
【０１２１】
これにより、肥料成分（特に窒素系成分）が豊富で、付加価値が高い液体肥料を製造することができる。
【０１２２】
また、Ｎ成分添加工程を有することで、成分調節が容易であり、例えば、栽培される作物に応じて好適な肥料成分を有する液体肥料を製造することができる。
【０１２３】
窒素系の肥料成分としては、特に限定されないが、例えば、尿素、硝酸アンモニウム等が挙げられる。
【０１２４】
本工程において、窒素系の肥料成分は、例えば、固体状態で添加してもよいし、液体状態（例えば、水溶液状態）で添加してもよいし、ペースト状態で添加してもよい。
【０１２５】
＜Ｍｇ成分添加工程＞
本実施形態では、重金属除去工程よりも後に、系内（第２の液体）にマグネシウム系の肥料成分を添加するＭｇ成分添加工程をさらに有している。
【０１２６】
これにより、肥料成分（特にマグネシウム系成分）が豊富で、付加価値が高い液体肥料を製造することができる。
【０１２７】
また、Ｍｇ成分添加工程を有することで、成分調節が容易であり、例えば栽培される作物に応じて好適な肥料成分を有する液体肥料を製造することができる。
【０１２８】
マグネシウム系の肥料成分としては、特に限定されないが、例えば、リン酸マグネシウム、塩化マグネシウム、硫酸マグネシウム等が挙げられる。
【０１２９】
本工程において、マグネシウム系の肥料成分は、例えば、固体状態で添加してもよいし、液体状態（例えば、水溶液状態）で添加してもよいし、ペースト状態で添加してもよい。
【０１３０】
＜微量要素添加工程＞
前述した工程に加えて、重金属除去工程よりも後に、系内（第２の液体）に微量要素を添加する微量要素添加工程をさらに有していてもよい。微量要素としては、例えば、各種ビタミン類、マンガン、ほう素、鉄、銅、亜鉛、モリブデン等が挙げられる。
【０１３１】
＜ｐＨ調整工程＞
本実施形態では、第３の固液分離工程（重金属除去工程）よりも後に、第２の液体のｐＨを調整するｐＨ調整工程をさらに有している。
【０１３２】
これにより、第２の液体は、液体肥料として好適なｐＨを有するものとなり、液体肥料としてより好適に用いることができる。
【０１３３】
本実施形態では、第３の固液分離工程を所定の処理を行った後の第２の液体に対して、ｐＨ調整工程を行う。
【０１３４】
ｐＨ調整工程は、第３の固液分離工程により分離された第２の液体に対してそのまま行ってもよいし、第３の固液分離工程により分離された第２の液体に対して所定の処理を行った後に、当該処理を受けた第２の液体に対して行うものであってもよい。
【０１３５】
特に、本実施形態では、ｐＨ調整工程を、Ｋ成分添加工程、Ｎ成分添加工程、Ｍｇ成分添加工程、微量要素添加工程のような肥料成分の添加工程の後に行う。
【０１３６】
これにより、最終的に得られる液体肥料のｐＨを、より確実に好適な値となるように調整することができる。
【０１３７】
ｐＨ調整工程後の第２の液体（液体肥料）のｐＨは、５．０以上９．０以下であるのが好ましく、５．５以上８．５以下であるのがより好ましく、６．０以上８．０以下であるのがさらに好ましい。
これにより、前述したような効果をより顕著に発揮させることができる。
【０１３８】
第２の液体のｐＨを調整するのに用いられるｐＨ調整剤としては、例えば、塩酸、硫酸、硝酸、フッ酸、酢酸、カルボン酸、クエン酸、グルコン酸、コハク酸等の各種酸性物質等が挙げられる。
【０１３９】
本工程において、ｐＨ調整剤は、例えば、固体状態で用いてもよいし、液体状態（例えば、水溶液状態）で用いてもよいし、気体状態で用いてもよい。
【０１４０】
［第２実施形態］
次に、本発明の第２実施形態について説明する。以下の説明では、前述した実施形態との相違点について中心的に説明し、同様の事項についての説明は省略する。図３は、本発明の液体肥料の製造方法の第２実施形態を示す工程図である。
【０１４１】
本実施形態の液体肥料の製造方法は、第１の溶解工程と、第１の固液分離工程と、重金属除去工程と、リンが溶解した液体から、リンを析出させる第２の析出工程と、リンを含む第２の固体を液体から分離する第４の固液分離工程と、第２の固体を、硝酸を含む液体に溶解させる第３の溶解工程と、Ｋ成分添加工程と、Ｎ成分添加工程と、Ｍｇ成分添加工程と、ｐＨ調整工程とを有する。そして、本実施形態において、重金属除去工程は、第１の液体を吸着剤と接触させ、第１の液体に含まれる重金属を、吸着剤に吸着させる吸着工程と、吸着剤を第１の液体から分離除去する分離除去工程とを有する。すなわち、重金属除去工程の構成が異なり、重金属除去工程の後に、第２の析出工程、第４の固液分離工程および第３の溶解工程をさらに有している以外は、前述した実施形態と同様である。
【０１４２】
重金属除去工程が、吸着工程と分離除去工程とを有することにより、第１の液体から重金属を効率よく除去することができる。そして、第１の液体中に含まれるリンと、吸着剤に吸着した重金属とを好適に分離することができる。また、重金属除去工程での工程数、処理時間を減らすことができ、液体肥料の生産性をより高める上で有利である。
【０１４３】
また、重金属除去工程の後に、第２の析出工程、第４の固液分離工程および第３の溶解工程を有することにより、リンを含む液体中における、好ましくない不純物（重金属等）の含有率を極めて低い状態とすることができる。また、第３の溶解工程で得られる液体は、窒素源としての硝酸イオンを含むものである。したがって、最終的に得られる液体肥料を、より好適に、適切な割合で窒素系肥料を含むものとするものができる。
【０１４４】
（吸着工程）
吸着工程では、リンおよび重金属が溶解した第１の液体を吸着剤と接触させ、第１の液体に含まれる重金属を、吸着剤に吸着させる。
【０１４５】
これにより、第１の液体から重金属を効率よく吸着させることができ、第１の液体から効率よく重金属を除去することができる。
【０１４６】
第１の液体を吸着剤と接触させる方法としては、特に限定されないが、例えば、第１の液体中に、粒子状の吸着剤を加え、攪拌する方法、または、吸着剤を充填したカラムに、第１の液体を通す方法等が挙げられる。
【０１４７】
これにより、第１の液体と吸着剤とを効率よく接触させることができ、より効率よく重金属を除去することができる。
【０１４８】
特に、第１の液体は、液状であることで、吸着剤と好適に接触（例えば、吸着剤が有する空孔内に好適に侵入）し、より効率よく重金属を除去することができる。
【０１４９】
吸着剤は、通常、多孔質体である。
これにより、吸着剤の単位質量（単位体積）当たりの表面積を大きくすることができ、重金属の除去効率をさらに向上させることができる。
【０１５０】
吸着剤における平均細孔径は、特に限定されないが、１ｎｍ以上２００ｎｍ以下であるのが好ましく、２ｎｍ以上１００ｎｍ以下であるのがより好ましく、５ｎｍ以上３０ｎｍ以下であるのがさらに好ましい。
【０１５１】
これにより、吸着剤の耐久性を確保しつつ、吸着剤による重金属の除去効率をさらに向上させることができる。
【０１５２】
吸着剤のＢＥＴ比表面積は、特に限定されないが、１０ｍ２／ｇ以上が好ましい。４０ｍ２／ｇ以上１０００ｍ２／ｇ以下であれば十分な重金属除去性能が得られる。
これにより、吸着剤による重金属の除去効率はさらに向上する。
【０１５３】
吸着剤の形状、大きさは特に限定されないが、吸着剤が粒子状をなしている場合、その平均粒径は、０．５μｍ以上２００００μｍ以下であるのが好ましく、１μｍ以上５００μｍ以下であるのがより好ましく、５０μｍ以上３００μｍ以下であるのがさらに好ましい。
【０１５４】
これにより、吸着剤の単位質量（単位体積）当たりの粒子表面積を大きくすることや吸着剤に重金属を均一に吸着させることができるとともに、粒子状の吸着剤が不本意に凝集してしまうこと等が効果的に防止され、吸着剤の流動性、取り扱いのしやすさが向上する。また、吸着剤を容器（カラム）に充填して用いる場合に、容器への充填性（充填のしやすさ、容器の形状に対する追従性）を向上させることができ、所望の形状への成形が容易となる。
【０１５５】
本工程で用いる吸着剤は、特に限定されないが、ドロマイト類であるのが好ましい。
これにより、第１の液体中に含まれる重金属をドロマイト類により効率よく吸着させることができる。特に、リンの吸着を防止しつつ、重金属をより高い線体制でかつ高効率で吸着することができる。
【０１５６】
また、ドロマイト類は、それ自体がＣａ，Ｍｇを含有しており、第１の液体とドロマイト類とを接触させたときに、ドロマイト類のＣａ成分、Ｍｇ成分が液相中に溶出することにより、第１の液体中にＣａ成分、Ｍｇ成分が供給される。
【０１５７】
これにより、最終的に得られる液体を、Ｃａ成分、Ｍｇ成分が豊富で、高い肥料成分を有する液体肥料とすることができる。
【０１５８】
本工程で用いるドロマイト類としては、ドロマイト、水酸化ドロマイト（消化ドロマイト。ドロマイトプラスターを含む）、軽焼ドロマイト、ドロマイトクリンカー等が挙げられ、これらから選択される１種または２種以上を組み合わせて用いることができる。
【０１５９】
中でも、水酸化ドロマイトを用いることにより、第１の液体中に含まれる重金属をドロマイト類にさらに効率よく吸着させることができる。
【０１６０】
また、ドロマイトを用いることにより、ドロマイト類の選択の幅が広がり、ドロマイト類の粒径や細孔径等の条件を好適に調整することができる。また、原料がより安価であるため、吸着剤のコストのさらなる低減の観点からも有利である。
【０１６１】
本工程で用いるドロマイト類は、通常、多孔質である。
これにより、吸着剤の単位質量（単位体積）当たりの表面積を大きくすることができ、重金属の除去効率をさらに向上させることができる。
【０１６２】
吸着剤と第１の液体とを接触させる際の、吸着剤と第１の液体との混合物のｐＨ（水素イオン指数）は、２．０以上１３以下であるのが好ましく、３．５以上１２以下であるのがより好ましく、４．０以上１１以下であるのがさらに好ましい。
これにより、吸着剤による重金属の除去効率をさらに向上させることができる。
【０１６３】
（分離除去工程）
分離除去工程では、重金属を吸着した吸着剤を第１の液体から分離除去する。
これにより、第１の液体から重金属を効率よく除去することができる。
【０１６４】
吸着剤を第１の液体から分離除去する方法は、特に限定されないが、例えば、デカンテーション、ろ過、遠心分離等が挙げられ、複数の方法を組み合わせて行ってもよい。
【０１６５】
また、本工程では、必要に応じて、一旦分離された吸着剤を水等により洗浄してもよい。
これにより、吸着剤中のリンの含有率をより低くすることができる。
【０１６６】
なお、吸着剤の洗浄に用いた液体は、回収後、先の分離除去により得られた液相と合わせてもよい。
これにより、液相中のリンの含有量をより高くすることができる。
【０１６７】
固液分離された吸着剤中におけるリンの含有率は、３０質量％以下であるのが好ましく、１０質量％以下であるのがより好ましく、２質量％以下であるのがさらに好ましい。
【０１６８】
固液分離された液相中における重金属の含有率は、１０００ｐｐｍ以下であるのが好ましく、１０ｐｐｍ以下であるのがより好ましく、０．０１ｐｐｍ以下であるのがさらに好ましい。
【０１６９】
＜第２の析出工程＞
第２の析出工程は、前述した重金属除去工程よりも後に行うものであり、当該第２の析出工程では、リンが溶解した液体を析出剤と混合するとともにｐＨを低下させ、リンを含む固体（第２の固体）を析出させる。
これにより、重金属を実質的にほぼ含まない純度の高いリン酸塩を得ることができる。
【０１７０】
本工程では、析出剤と混合するとともにｐＨを下降させることができれば、どのような物質、組成物を用いてもよいが、ｐＨが−１．０以上２．０以下の酸性液体を用いるのが好ましい。
【０１７１】
これにより、混合物のｐＨを好適に低下させることができ、リンを含む第２の固体をより効率よく析出させることができる。また、後の第４の固液分離工程の完了前にリンが不本意に再溶解してしまうことをより確実に防止することができる。
【０１７２】
本工程では、ｐＨが−１．０以上２．０以下の酸性液体を用いるのが好ましいが、当該酸性液体のｐＨは、−０．５以上１．３以下であるのがより好ましく、０以上１．０以下であるのがさらに好ましい。
【０１７３】
これにより、前述したような効果がより顕著に発揮されるとともに、当該酸性液体を容易かつ安定的に入手または調製することができる。
【０１７４】
また、本工程では、析出剤として、リン酸塩等の析出を促進する機能を有するものを用いればよく、例えば、ＣａＣｌ２、Ｃａ（ＯＨ）２、ＣａＣＯ３等のＣａ系物質、ＭｇＣｌ２、Ｍｇ（ＯＨ）２、ＭｇＣＯ３等のＭｇ系物質、Ａｌ塩等のＡｌ系物質、Ｆｅ塩等のＦｅ系物質等を用いることができる。これにより、アルカリ溶液での溶解性能を調節可能になり、さらに、リン酸塩を、肥料等に有用なリン酸金属塩やリン酸カルシウム塩として得ることができる。
【０１７５】
特に、本工程では、ＣａＣｌ２、Ｃａ（ＯＨ）２、ＣａＣＯ３、ＭｇＣｌ２、Ｍｇ（ＯＨ）２およびＭｇＣＯ３よりなる群から選択される１種または２種以上を用いるのが好ましく、ＣａＣｌ２またはＭｇＣｌ２を用いるのがより好ましい。
【０１７６】
これにより、リン酸塩の一部となるカルシウム成分またはマグネシウム成分を系内に効率よく供給しつつ、混合物のｐＨを好適に調整することができる。その結果、本工程で、リンが溶解した液体に混合される物質の使用量を抑制し、本工程を効率よく進行させることができる。また、本工程での混合物中における、カルシウム、マグネシウム含有率とｐＨとのバランスを好適に調整することができ、リンの析出効率を向上させつつ、固体中における不純物の含有率をより低くすることができる。また、後の第４の固液分離工程の完了前にリンが不本意に再溶解してしまうことをより確実に防止することができる。
【０１７７】
本工程の終了時における液相のｐＨは、２．０以上１２．０以下であるのが好ましく２．５以上１０．０以下であるのがより好ましく、３．０以上８．０以下であるのがさらに好ましい。
【０１７８】
これにより、後の第４の固液分離工程の完了前にリンが不本意に再溶解してしまうことをより確実に防止することができる。また、ｐＨの上昇に用いる材料の使用量が必要以上に多くなることを防止しつつ、液相中に残存するリンの量をより少なくすることができる。
【０１７９】
析出剤としてカルシウム化合物、マグネシウム化合物のうちの少なくとも一方を用いる場合、本工程では、以下の条件を満足するように、当該析出剤を加えるのが好ましい。すなわち、本工程の終了時における系内のリンの物質量をＸＰ［ｍｏｌ］、マグネシウムの物質量をＸＭｇ［ｍｏｌ］、カルシウムの物質量をＸＣａ［ｍｏｌ］としたとき、１．０≦（ＸＭｇ＋ＸＣａ）／ＸＰ≦４．０の関係を満足するのが好ましく、１．３≦（ＸＭｇ＋ＸＣａ）／ＸＰ≦３．０の関係を満足するのがより好ましく、１．５≦（ＸＭｇ＋ＸＣａ）／ＸＰ≦２．５の関係を満足するのがさらに好ましい。
【０１８０】
これにより、第１の液体中に含まれていたリンをリン酸のカルシウム塩、マグネシウム塩のうちの少なくとも一方としてより好適に析出させることができ、溶解状態で液相中に残存するリンの割合を特に低くさせることができる。
【０１８１】
＜第４の固液分離工程＞
第４の固液分離工程では、前述した第２の析出工程の後に、リンを含む第２の固体（固相）と液体成分（液相）とを分離する。
【０１８２】
これにより、好ましくない不純物の含有率が低く、リンの含有率がより高められた固体（第２の固体）を得ることができる。なお、分離された液相は、重金属を実質的に含んでいないため、産業廃棄液として処理する必要がない。また、分離された液相は、リンの含有率が十分に低いため、当該液相を廃棄しても、有用資源の有効利用の観点から不利ではない。また、固液分離された液相は、本実施形態の液体肥料の製造方法に利用してもよい。
【０１８３】
固液分離の方法は、特に限定されないが、例えば、デカンテーション、ろ過、遠心分離等が挙げられ、複数の方法を組み合わせて行ってもよい。
【０１８４】
また、本工程では、必要に応じて、一旦分離された固相を水等により洗浄してもよい。
これにより、固体中の塩素イオンの含有率をより低くすることができる。
【０１８５】
なお、固相の洗浄に用いた液体は、回収後、先の固液分離により得られた液相と合わせてもよい。
【０１８６】
固液分離された固相（第２の固体）中における重金属の含有率は、５００ｐｐｍ以下であるのが好ましく、５ｐｐｍ以下であるのがより好ましく、０．００５ｐｐｍ以下であるのがさらに好ましい。
【０１８７】
＜第３の溶解工程＞
第３の溶解工程では、リンを含む第２の固体と、硝酸を含む液体とを混合し、リンを含む第２の固体を、硝酸を含む液体に溶解させる。
【０１８８】
第４の固液分離工程で分離された固相（第２の固体）は、リン酸塩を高純度で含み、重金属の含有率が極めて低いため、このような固体を溶解させた液体は、リンを含み、重金属の含有率が極めて低くなり、液体肥料として好適に用いることができる。特に、本工程で得られる液体は、硝酸イオンを含んでいる。したがって、液体肥料を、より好適に、適切な割合で窒素系肥料を含むものとするものができる。
【０１８９】
また、前述の方法により得られた液体には、リン成分以外に、Ｍｇ成分、Ｃａ成分が含まれている。そこに肥料成分（例えばＫ成分、Ｎ成分）を添加することにより、液体肥料として好適に用いることができる。
【０１９０】
以上、説明してきた方法により製造された液体肥料は、リンを含み、重金属の含有率が極めて低いため、例えば、ハウス栽培用の液体肥料等として好適に用いることができる。
【０１９１】
特に、本発明の方法では、被処理物をアルカリ性の溶液で処理することで、被処理物に含まれる微量肥料成分も溶解することができる。また、成分調節が容易であり、安定した品質の製品を提供することができる。
【０１９２】
また、被処理物として汚泥灰を用いることにより、原料が安価であるとともに、安定した供給が可能になる。
【０１９３】
このように本発明の方法によれば、固体肥料の製造よりも低コストで、固体肥料よりも高価な液体肥料を製造することができる。
【０１９４】
本発明の製造方法を用いて製造された液体肥料中におけるリン元素（Ｐ）の含有率は、特に限定されないが、０．１質量％以上２０質量％以下であるのが好ましく、１質量％以上１０質量％以下であるのがより好ましく、５質量％以上８質量％以下であるのがさらに好ましい。
【０１９５】
本発明の製造方法を用いて製造された液体肥料中におけるカルシウム元素（Ｃａ）の含有率は、特に限定されないが、０．０１質量％以上５質量％以下であるのが好ましく、０．１質量％以上２質量％以下であるのがより好ましく、０．２質量％以上０．７質量％以下であるのがさらに好ましい。
【０１９６】
本発明の製造方法を用いて製造された液体肥料中におけるマグネシウム元素（Ｍｇ）の含有率は、特に限定されないが、０．０１質量％以上３質量％以下であるのが好ましく、０．０５質量％以上１質量％以下であるのがより好ましく、０．１質量％以上０．５質量％以下であるのがさらに好ましい。
【０１９７】
本発明の製造方法を用いて製造された液体肥料中におけるカリウム元素（Ｋ）の含有率は、特に限定されないが、１質量％以上１５質量％以下であるのが好ましく、２質量％以上１０質量％以下であるのがより好ましく、３質量％以上７質量％以下であるのがさらに好ましい。
【０１９８】
本発明の製造方法を用いて製造された液体肥料中における窒素元素（Ｎ）の含有率は、特に限定されないが、１質量％以上１８質量％以下であるのが好ましく、１質量％以上１５質量％以下であるのがより好ましく、５質量％以上８質量％以下であるのがさらに好ましい。
【０１９９】
本発明の製造方法を用いて製造された液体肥料中におけるリン元素（Ｐ）の含有率をＸＰ［質量％］、カルシウム元素（Ｃａ）の含有率をＸＣａ［質量％］としたとき、０．０４≦ＸＣａ／ＸＰ≦０．２５の関係を満足するのが好ましく、０．１≦ＸＣａ／ＸＰ≦０．２の関係を満足するのがより好ましく、０．１≦ＸＣａ／ＸＰ≦０．０９の関係を満足するのがさらに好ましい。
【０２００】
本発明の製造方法を用いて製造された液体肥料中におけるリン元素（Ｐ）の含有率をＸＰ［質量％］、マグネシウム元素（Ｍｇ）の含有率をＸＣａ［質量％］としたとき、０．０１≦ＸＭｇ／ＸＰ≦０．１５の関係を満足するのが好ましく、０．０２≦ＸＭｇ／ＸＰ≦０．１の関係を満足するのがより好ましく、０．０５≦ＸＭｇ／ＸＰ≦０．０６３の関係を満足するのがさらに好ましい。
【０２０１】
本発明の製造方法を用いて製造された液体肥料中におけるリン元素（Ｐ）の含有率をＸＰ［質量％］、カリウム元素（Ｋ）の含有率をＸＫ［質量％］としたとき、０．５≦ＸＫ／ＸＰ≦１０の関係を満足するのが好ましく、０．７５≦ＸＫ／ＸＰ≦２の関係を満足するのがより好ましく、０．８≦ＸＫ／ＸＰ≦０．９の関係を満足するのがさらに好ましい。
【０２０２】
本発明の製造方法を用いて製造された液体肥料中におけるリン元素（Ｐ）の含有率をＸＰ［質量％］、窒素元素（Ｎ）の含有率をＸＮ［質量％］としたとき、０．５≦ＸＮ／ＸＰ≦１０の関係を満足するのが好ましく、０．７≦ＸＮ／ＸＰ≦１．５の関係を満足するのがより好ましく、０．９≦ＸＮ／ＸＰ≦１の関係を満足するのがさらに好ましい。
【０２０３】
本発明の製造方法を用いて製造された液体肥料中における重金属の含有率は、３００ｐｐｍ以下であるのが好ましく、３ｐｐｍ以下であるのがより好ましく、０．００３ｐｐｍ以下であるのがさらに好ましい。
【０２０４】
以上、本発明の好適な実施形態について説明したが、本発明は、これらに限定されるものではない。
【０２０５】
例えば、本発明の液体肥料の製造方法は、前述した工程以外の工程（例えば、前処理工程、中間処理工程、後処理工程等）を有していてもよい。
【０２０６】
また、各工程の順番は入れ替えて行ってもよい。例えば、前述した実施形態では、Ｋ成分添加工程、Ｎ成分添加工程およびＭｇ成分添加工程を、この順番で行うものとして説明したが、これらの工程の順番は、特に限定されず、これらの工程の順番を入れ替えて行ってもよい。
【０２０７】
また、前述した工程のうち２つ以上を同時進行的に行ってもよい。例えば、Ｋ成分添加工程、Ｎ成分添加工程、Ｍｇ成分添加工程および微量要素添加工程のうち、２つ以上の工程を同時に行ってもよい。言い換えると、カリウム系の肥料成分、窒素系の肥料成分、マグネシウム系の肥料成分、前述した微量要素のうち２つ以上を同じタイミングで系内に供給してもよい。
【０２０８】
また、前述した第２実施形態では、重金属除去工程（吸着工程および分離除去工程）の後に、第２の析出工程、第４の固液分離工程および第３の溶解工程を行い、さらに、Ｋ成分添加工程、Ｎ成分添加工程、Ｍｇ成分添加工程およびｐＨ調整工程を行う場合について説明したが、重金属除去工程（吸着工程および分離除去工程）の後の第２の析出工程、第４の固液分離工程および第３の溶解工程を省略して、Ｋ成分添加工程、Ｎ成分添加工程、Ｍｇ成分添加工程およびｐＨ調整工程を行ってもよい。特に、被処理物中における重金属の含有率が比較的低い場合に、第２の析出工程、第４の固液分離工程および第３の溶解工程を省略することにより、最終的に得られる液体肥料中における重金属の含有率を十分に低いものとしつつ、液体肥料の製造工程の簡略化を図ることができ、液体肥料の生産性をより優れたものとすることができる。
【実施例】
【０２０９】
以下、本発明を具体的な実施例に基づいて詳細に説明するが、本発明はこれらに限定されるものではない。【０２１０】
《１》液体肥料の製造
（実施例１）
まず、汚泥灰を用意し、これに１１０℃で２時間の乾燥処理を施し、含水率を０％にした。この汚泥灰は、リン、重金属に加え、Ｆｅ、Ａｌ、Ｍｇを含んでいた。【０２１１】
次に、３００ｍＬの三角フラスコに１Ｍの塩酸２００ｍＬを入れ、８０℃で加熱した後、汚泥灰１０ｇをこの三角フラスコ内に添加し、マグネットスターラーを用いて４０分間撹拌した。これにより、汚泥中の酸化リンをリン酸イオンとして溶出させた（第１の溶解工程）。【０２１２】
６０分間撹拌を行った後、ろ紙を濾過器にセットし、固液分離した（第１の固液分離工程）。【０２１３】
５００ｍＬメスフラスコを用いて、固液分離した濾液（液相）である第１の液体をメスアップし、サンプル液とした。【０２１４】
サンプル液を希釈し、モリブデン青吸光度法にてリン濃度を測定し、測定結果から、リンの溶解率を算出した。溶出液の分析には、ＵＶ分光分析器を用いた。【０２１５】
また、ＩＣＰ−ＡＥＳ、ＩＣＰ−ＭＳを用いてサンプル液中の金属・重金属の濃度を求め、金属・重金属について、固相に含まれる量と液相に含まれる量とを算出した。【０２１６】
次に、第１の液体を用いて調製したサンプル液に対し、溶出したリンの物質量とカルシウムの物質量との比が１：２となるように塩化カルシウムを添加し、１ＭのＮａＯＨ溶液を添加しながら、ｐＨメーターを用いてｐＨを測定し、撹拌を行いながらリンおよび重金属を析出させた（第１の析出工程）。このとき、リンは、主にリン酸塩として析出した。【０２１７】
ｐＨを４に調整した後、さらに３０分撹拌し、その後、ろ紙を濾過機にセットし、真空ポンプを用いて固液分離を行った（第２の固液分離工程）。【０２１８】
５００ｍＬメスフラスコを用いて、固液分離した濾液（液相）をメスアップした。
メスアップした濾液を特定の割合で希釈し、モリブデン青吸光度法によりリン濃度を測定し、測定結果から、リンの析出率を算出した。リン濃度の測定には、ＵＶ分光分析器を用いた。【０２１９】
また、ＩＣＰ−ＡＥＳ、ＩＣＰ−ＭＳを用いて濾液中の金属・重金属の濃度を求め、金属・重金属について、固相に含まれる量と液相に含まれる量とを算出した。【０２２０】
また、第２の固液分離工程で得られた固相（第１の固体）については、１０５℃で２時間乾燥した後に、粉末にし、ＸＲＤによる分析も行った。【０２２１】
第２の固液分離工程で得られた第１の固体を、乾燥した後、２００ｍＬの１．０ＭのＮａＯＨ水溶液が入っている三角フラスコに投入し、６０℃で２０分間撹拌した。これにより、リンを再溶出させた（第２の溶解工程）。【０２２２】
リンが溶解した第２の液体（液相）をろ紙で固液分離し、重金属を含む固体成分（固相）と分離した（第３の固液分離工程）。この工程で得られたリンが溶解した液体（第２の液体）にＫ成分、Ｎ成分、Ｍｇ成分、Ｃａ成分を添加し（Ｋ成分添加工程、Ｎ成分添加工程およびＭｇ成分添加工程）、各成分の濃度とｐＨを調節すること（ｐＨ調整工程）で、液体肥料を製造した。【０２２３】
なお、Ｋ成分添加工程、Ｎ成分添加工程およびＭｇ成分添加工程では、それぞれ、カリウム系の肥料成分として塩化加里（塩化カリウム）を用い、窒素系の肥料成分として硝酸アンモニアを用い、マグネシウム系の肥料成分として塩化マグネシウムを用い、これらを水溶液の状態で添加した。【０２２４】
また、ｐＨ調整工程では、硝酸の水溶液と酢酸水溶液を用い、ｐＨ調整工程後の液体肥料のｐＨが７．０となるように調整した。【０２２５】
（実施例２〜５）
第１の析出工程の終了時におけるｐＨを表１に示すように変更した以外は、前記実施例１と同様にして液体肥料を製造した。【０２２６】
（比較例１）
本比較例では、第１の溶解工程および第１の固液分離工程のみを行った以外は、前記実施例１と同様にして液体肥料を製造した。すなわち、本比較例では、重金属除去工程を省略し、第１の固液分離工程で分離された第１の液体を液体肥料とした。【０２２７】
（比較例２）
本比較例では、被処理物に対し、１ＭのＮａＯＨ溶液を添加し、ｐＨを１４に調整した後、さらに３０分撹拌し、その後、ろ紙を濾過機にセットし、真空ポンプを用いて固液分離を行った。その後、固液分離により得られた液相に対して、前記実施例１と同様にして、Ｋ成分、Ｎ成分、Ｍｇ成分、Ｃａ成分を添加し（Ｋ成分添加工程、Ｎ成分添加工程およびＭｇ成分添加工程）、各成分の濃度とｐＨを調節すること（ｐＨ調整工程）で、液体肥料を製造した。【０２２８】
前記各実施例および各比較例の方法での処理条件（第１の溶解工程、第１の析出工程の処理条件）を表１にまとめて示す。なお、前記各実施例では、第１の固液分離工程で分離された固相中におけるリンの含有率は、いずれも、５質量％以下であり、第１の固液分離工程で分離された固相中における重金属の含有率は、いずれも、初期含有率の１％以下であり、第２の固液分離工程で分離された液相中におけるリンの含有率は、いずれも、１質量％以下であり、第２の固液分離工程で分離された液相中における重金属の含有率は、いずれも、１質量％以下であり、第３の固液分離工程で分離された固相中におけるリンの含有率は、いずれも、５質量％以下であり、第３の固液分離工程で分離された固相中における重金属の含有率は、いずれも、初期含有率の９０％以上であり、第４の固液分離工程で分離された固相中における重金属の含有率は、いずれも、初期含有率の０．１％以下であった。リンの含有率は、初期含有率の６０％以上であった（最高は８５％）。【０２２９】
言い換えると、第３の固液分離工程で分離された液相中におけるリンの含有率はいずれも高く、第３の固液分離工程で分離された液相中における重金属の含有率はいずれも低かった。【０２３０】
【表１】
2020101031.tif 000003
【０２３１】
《２》評価
被処理物から液体肥料へのリンの移行率（回収率）、液体肥料中に含まれるリン元素（Ｐ）、カルシウム元素（Ｃａ）、マグネシウム元素（Ｍｇ）、カリウム元素（Ｋ）、窒素元素（Ｎ）、重金属の含有率を求めた。【０２３２】
これらの結果を表２にまとめて示す。なお、表２には、後述する実施例６についての結果も併せて示す。【０２３３】
また、実施例１、２および３についての、第１の析出工程の終了時における液相のｐＨと、析出物のＸ線回折（ＸＲＤ）パターンとの対応を図４に示した。【０２３４】
【表２】
2020101031.tif 000004
【０２３５】
本発明では、好適な含有率でリンを含み、重金属の含有率が低い液体肥料を、低コストで効率よく製造できた。なお、本発明の液体肥料中におけるヒ素（Ａｓ）の含有率は、他の重金属に比べると高いが、肥料の基準値である４０００ｍｇ／ｋｇを大幅に下回っており、安全性に問題はないと考えられる。【０２３６】
これに対し、各比較例では満足のいく結果が得られなかった。すなわち、比較例１では、被処理物から高い割合で重金属およびリンを抽出することができたものの、重金属とリンとを分離することはできず、重金属を高い含有率で含んでいた。また、比較例２では、リンの抽出率が特に低かった。【０２３７】
また、第３の固液分離工程の後に、さらに、以下の条件で、第２の析出工程、第４の固液分離工程および第３の溶解工程を行った以外は、前記各実施例と同様にして液体肥料を製造したところ、最終的に得られた液体肥料中における好ましくない不純物（重金属等）の含有率を極めて低い状態（０．６ｐｐｍ以下）とすることができ、また、最終的に得られた液体肥料は、より適切な割合で窒素系肥料を含むものであった。【０２３８】
第２の析出工程、第４の固液分離工程および第３の溶解工程は以下のようにして行った。すなわち、まず、固液分離した第２の液体に対し、第２の液体中のリンの物質量と、添加するカルシウムの物質量との比が１：２となるように塩化カルシウムを添加し、１Ｍの塩酸を添加しながら、ｐＨメーターを用いてｐＨを測定し、撹拌を行いながら、リン酸のカルシウム塩を析出させた（第２の析出工程）。本工程は、液温が２０℃以上８０℃以下となるようにして行った。ｐＨを２．０〜１２の間で調整しながら、さらに６０分間撹拌した後、固液分離を行い、主としてリン酸のカルシウム塩で構成された固体（第２の固体）を得た（第４の固液分離工程）。この第２の固体２６ｇを、１Ｍの硝酸１００ｍＬに溶解させることにより、液体肥料を得た（第３の溶解工程）。【０２３９】
また、第１の析出工程の終了時における液相のｐＨが２．０以上１０以下となるようにアルカリ性液体の使用量を変更した以外は、前記実施例と同様の方法で液体肥料を製造したところ、前記と同様の結果が得られた。【０２４０】
また、第１の析出工程で、ＣａＣｌ２の代わりに、Ｃａ（ＯＨ）２およびＣａＣＯ３を用いた以外は、前記実施例と同様の方法で液体肥料を製造したところ、前記と同様の結果が得られた。【０２４１】
また、第１の析出工程で、ＣａＣｌ２の代わりに、ＭｇＣｌ２、Ｍｇ（ＯＨ）２およびＭｇＣＯ３を用いた以外は、前記実施例と同様の方法で液体肥料を製造したところ、前記と同様の結果が得られた。【０２４２】
（実施例６）
汚泥灰に対し、前記実施例１と同様にして第１の溶解工程、第１の固液分離工程を行い、第１の液体を用いてサンプル液を調製した。【０２４３】
次に、前記サンプル液に対し１ｍｏｌ／Ｌの水酸化ナトリウム水溶液を加え、ｐＨが４となるように調整した。【０２４４】
サンプル液：５０ｍＬに対し、吸着剤：０．１ｇを加え、１時間撹拌した（吸着工程）。吸着剤としては水酸化ドロマイトを用いた。その後、固液分離し（分離除去工程）、液相を液体肥料として得た。【０２４５】
本実施例で得られた液体肥料について、前記実施例１〜５と同様の評価を行ったところ、前記と同様に、好適な含有率でリンを含み、重金属の含有率が低い液体肥料を、低コストで効率よく製造できたことが確認された。【０２４６】
また、分離除去工程の後に、さらに、以下の条件で、第２の析出工程、第４の固液分離工程および第３の溶解工程を行った以外は、前記各実施例６と同様にして液体肥料を製造したところ、最終的に得られた液体肥料中における好ましくない不純物（重金属等）の含有率を極めて低い状態（０．６ｐｐｍ）とすることができ、また、最終的に得られた液体肥料は、より適切な割合（７質量％）で窒素系肥料を含むものであった。【０２４７】
第２の析出工程、第４の固液分離工程および第３の溶解工程は以下のようにして行った。すなわち、まず、分離除去工程で分離した液相に対し、当該液相中のリンの物質量と、添加するカルシウムの物質量との比が１：２となるように塩化カルシウムを添加し、１Ｍの塩酸を添加しながら、ｐＨメーターを用いてｐＨを測定し、撹拌を行いながら、リン酸のカルシウム塩を析出させた（第２の析出工程）。本工程は、液温が２０℃以上８０℃以下となるようにして行った。ｐＨを２．０〜１２の間で調整しながら、さらに６０分間撹拌した後、固液分離を行い、主としてリン酸のカルシウム塩で構成された固体（第２の固体）を得た（第４の固液分離工程）。この第２の固体２６ｇを、１Ｍの硝酸１００ｍＬに溶解させた（第３の溶解工程）。この工程で得られたリンが溶解した液体にＫ成分、Ｎ成分、Ｍｇ成分、Ｃａ成分を添加し（Ｋ成分添加工程、Ｎ成分添加工程およびＭｇ成分添加工程）、各成分の濃度とｐＨを調節すること（ｐＨ調整工程）で、液体肥料を製造した。【０２４８】
なお、Ｋ成分添加工程、Ｎ成分添加工程およびＭｇ成分添加工程では、それぞれ、カリウム系の肥料成分として塩化加里（塩化カリウム）を用い、窒素系の肥料成分として硝酸アンモニアを用い、マグネシウム系の肥料成分として塩化マグネシウムを用い、これらを水溶液の状態で添加した。【０２４９】
また、ｐＨ調整工程では、硝酸の水溶液と酢酸水溶液を用い、ｐＨ調整工程後の液体肥料のｐＨが７．０となるように調整した。【０２５０】
また、吸着工程におけるｐＨを２．０以上１３以下の範囲で変更した以外は、前記実施例６と同様の方法で液体肥料を製造したところ、前記と同様の結果が得られた。【０２５１】
また、第２の析出工程の終了時における液相のｐＨが２．０以上１２．０以下となるように酸性液体の使用量を変更した以外は、前記実施例６と同様の方法で液体肥料を製造したところ、前記と同様の結果が得られた。【０２５２】
また、第２の析出工程で、ＣａＣｌ２の代わりに、Ｃａ（ＯＨ）２およびＣａＣＯ３を用いた以外は、前記実施例６と同様の方法で液体肥料を製造したところ、前記と同様の結果が得られた。【０２５３】
また、第２の析出工程で、ＣａＣｌ２の代わりに、ＭｇＣｌ２、Ｍｇ（ＯＨ）２およびＭｇＣＯ３を用いた以外は、前記実施例６と同様の方法で液体肥料を製造したところ、前記と同様の結果が得られた。【０２５４】
また、第１の溶解工程で用いる酸性の液体を、ｐＨが−１．０以上１．５以下の範囲で変更した以外は、前記実施例と同様の方法で液体肥料を製造したところ、前記と同様の結果が得られた。
【産業上の利用可能性】
【０２５５】
本発明による液体肥料の製造方法は、リンが溶解した液体肥料を製造する方法であって、リンおよび重金属を含む被処理物と酸性の液体とを混合し、前記被処理物中に含まれるリンおよび重金属を溶解させる第１の溶解工程と、リンおよび重金属が溶解した第１の液体を固体成分と分離する第１の固液分離工程と、前記第１の液体から重金属を除去する重金属除去工程とを有する。そのため、リンおよび重金属を含む被処理物から、低コストで効率よく重金属を分離することができる液体肥料の製造方法を提供することができる。したがって、本発明の液体肥料の製造方法は、産業上の利用可能性を有する。
【図１】
2020101031.tif 000005
【図２】
2020101031.tif 000006
【図３】
2020101031.tif 000007
【図４】
2020101031.tif 000008
【国際調査報告】
2020101031.tif 000009
2020101031.tif 000010
2020101031.tif 000011
2020101031.tif 000012